(57)【要約】【課題】  従来のクロロプレンラテックス系接着剤と比較して接着強度が改善したクロロプレンラテックス及びその製造法を提供する。【課題解決手段】  クロロプレン重合体及び分岐アルキル基を有するアニオン型乳化剤を含有するクロロプレンラテックス。【選択図】  なし【特許請求の範囲】
【請求項１】
分岐アルキル基を有するアニオン型乳化剤及びクロロプレン重合体を含むクロロプレンラテックス。
【請求項２】
分岐アルキル基を有するアニオン型乳化剤が、分岐アルキル基とスルホン酸のアルカリ金属塩を有するアニオン系乳化剤であることを特徴とする請求項１に記載のクロロプレンラテックス。
【請求項３】
分岐アルキル基を有するアニオン型乳化剤が、分岐アルキル基を有するジフェニルエーテルジスルホン酸ナトリウムであることを特徴とする請求項１又は請求項２に記載のクロロプレンラテックス。
【請求項４】
分岐アルキル基が、炭素数が７〜１５個の分岐アルキル基であることを特徴とする請求項１〜請求項３のいずれかの項に記載のクロロプレンラテックス。
【請求項５】
クロロプレン重合体１００重量部に対して、分岐アルキル基を有するアニオン型乳化剤を１．５〜３．５重量部含むことを特徴とする請求項１〜請求項４のいずれかの項に記載のクロロプレンラテックス。
【請求項６】
クロロプレン重合体が、カルボキシル基を有するクロロプレン共重合体であることを特徴とする請求項１〜請求項５のいずれかの項に記載のクロロプレンラテックス。
【請求項７】
請求項１〜請求項６のいずれかの項に記載のクロロプレンラテックスを含有すること特徴とする接着剤組成物。
【発明の詳細な説明】
【技術分野】
【０００１】
本発明は、コンタクト性が良好であるクロロプレンラテックス及びそれを用いた接着剤組成物に関するものである。
【背景技術】
【０００２】
接着剤には、初期強度、耐熱強度、耐水強度等の接着強度が要求される。工場等のラインでは高温にて加熱乾燥された状態で貼り合わされるため、貼り合せの直後に剥がれないよう高温における初期耐熱強度が要求される。一方、現場等では常温乾燥にて貼り合せを行うことが多く、塗布後に貼り合せるまでの時間もまちまちであることから作業幅が広く、良好なコンタクト性が要求される。コンタクト性が良くなると接着物性が安定して向上する。
【０００３】
クロロプレンゴム等をベースとした溶剤系接着剤は、その良好な作業性や接着物性から各種用途に用いられてきた。しかし、使用される有機溶剤は地球環境や作業者の健康に悪影響を与え、時には作業場の火災等を引き起こす危険性を有している。そのため、脱溶剤の要求が高まっている。
【０００４】
脱溶剤化の手法の一つとして、ラテックス系接着剤による代替が考えられている。
【０００５】
クロロプレンラテックスとしては各種のものが知られている（例えば、特許文献１〜５および非特許文献１参照）。
【０００６】
しかし、これまでに報告されているクロロプレンラテックス接着剤の接着強度は依然として不十分であり、特に接着条件により接着強度が低下する問題があった。
【先行技術文献】
【特許文献】
【０００７】
【特許文献１】特開平６−２８７３６０号公報
【特許文献２】特開平１１−３３５４９１号公報
【特許文献３】特開平９−３２４２１３号公報
【特許文献４】特開平９−３２４２１４号公報
【特許文献５】特開平９−３１４２９号公報
【非特許文献】
【０００８】
【非特許文献１】ＪＥＴＩ  Ｖｏｌ．４４  Ｎｏ．１２（８８頁）
【発明の概要】
【発明が解決しようとする課題】
【０００９】
本発明はこの問題点に鑑みてなされたものであり、従来のクロロプレンラテックス系接着剤と比較して安定した接着強度を発現するクロロプレンラテックスを提供するものである。
【課題を解決するための手段】
【００１０】
本発明者はこのような背景の下、上記課題を解決するため鋭意検討した結果、疎水部のアルキル鎖に分岐構造を有した乳化剤を用いることで接着強度の安定および向上を見出した。即ち、本発明は、分岐アルキル基を有するアニオン型乳化剤及びクロロプレン重合体を含むクロロプレンラテックスである。
【発明の効果】
【００１１】
本発明のクロロプレンラテックスは、疎水部のアルキル基に分岐構造を有した乳化剤を用いることで、安定して良好な接着物性を示した。
【発明を実施するための形態】
【００１２】
以下、本発明について詳細に説明する。
【００１３】
本発明のクロロプレンラテックスは、分岐アルキル基を有するアニオン型乳化剤及びクロロプレン重合体を含有するものである。
【００１４】
一般的に乳化剤は親水基とアルキル基等からなる疎水基から構成されており、分岐アルキル基を有するアニオン型乳化剤としては、疎水基である分岐アルキル基の炭素数が７〜１５個のアニオン型乳化剤が好ましい。
【００１５】
アニオン型乳化剤としては、例えば、スルホン酸のアルカリ金属塩を有するもの、硫酸エステルのアルカリ金属塩を有するもの等が挙げられる。
【００１６】
スルホン酸のアルカリ金属塩を有するアニオン型乳化剤は、一般的に乳化重合に用いるものであれば特に限定するものではなく、例えば、デカンスルホン酸のアルカリ金属塩，ラウリルスルホン酸のアルカリ金属塩，ステアリルスルホン酸のアルカリ金属塩などの炭素数が１０〜２０のアルカンスルホン酸のアルカリ金属塩、ラウリルベンゼンスルホン酸のアルカリ金属塩，ステアリルベンゼンスルホン酸のアルカリ金属塩などの炭素数が１０〜２０のアルキルベンゼンスルホン酸のアルカリ金属塩、ラウリルジフェニルエーテルジスルホン酸のアルカリ金属塩，ステアリルジフェニルエーテルジスルホン酸のアルカリ金属塩などの炭素数が１０〜２０のアルキルジフェニルエーテルスルホン酸のアルカリ金属塩、ブチルナフタレンスルホン酸のアルカリ金属塩，ラウリルナフタレンスルホン酸のアルカリ金属塩などの炭素数が４〜２０のアルキルナフタレンスルホン酸のアルカリ金属塩などがあげられる。アルカリ金属塩としてはリチウム、ナトリウム、カリウム、セシウムなどがあげられる。これらのうち、ラテックスの安定性と接着物性のバランスから、アルキルジフェニルエーテルジスルホン酸ナトリウムが好ましい。
【００１７】
これらの乳化剤の含有量は特に限定するものではないが、ラテックスの安定性や、接着物性とのバランスから、ラテックス１００重量部に対して１．５〜３．５重量部が好ましい。
【００１８】
本発明のクロロプレンラテックスは、クロロプレン重合体を含有するものである。
【００１９】
クロロプレン重合体は、２−クロロ−１，３−ブタジエンであるクロロプレンの重合体、又はクロロプレンとカルボキシル基を含有する単量体とその他のクロロプレンと共重合可能な単量体の共重合体である。カルボキシル基を含有することで配合剤等との相互作用が強く働き、より強固な接着性を発現するためカルボキシル基を有するクロロプレン共重合体が好ましい。
【００２０】
カルボキシル基を含有する単量体としては、例えば、アクリル酸、メタクリル酸、フマル酸、マレイン酸、クロトン酸、シトラコン酸、２−メタクリロイロキシエチルコハク酸等があげられるが、なかでも接着剤とした際の接着強度が高いためメタクリル酸が好ましい。クロロプレンと共重合可能な単量体としては、例えば、２，３−ジクロロ−１，３ブタジエン、ブタジエン、イソプレン、スチレン、アクリロニトリル、メチルメタクリレート、ヒドロキシエチルメタクリレート、ヒドロキシプロピルメタクリレート、ポリエチレングリコールモノアクリレート、ポリエチレングリコールモノメタクリレート、グリセリンモノメタクリレート等があげられる。
【００２１】
本発明のクロロプレンラテックスは、クロロプレン単量体又はクロロプレン単量体とクロロプレンと共重合可能なその他の単量体と、カルボキシル基を含有する単量体をラジカル乳化重合し、重合転化率９５％以下で重合を停止することで製造することができる。重合方法としては、例えば、上記の単量体、乳化剤、重合開始剤、連鎖移動剤、その他安定剤等を乳化し、所定温度にて重合を行い、重合転化率９５％以下で重合停止剤を添加し、重合を停止することがあげられる。
【００２２】
重合開始剤としては、公知のフリーラジカル性物質、例えば、過硫酸カリウム、過硫酸アンモニウム等の過酸化物、過酸化水素、ターシャリーブチルヒドロパーオキサイド等の無機又は有機過酸化物等を用いることができる。また、これらは単独又は還元性物質、例えば、チオ硫酸塩、チオ亜硫酸塩、ハイドロサルファイト、有機アミン等との併用レドックス系で用いても良い。
【００２３】
連鎖移動剤としては、例えば、アルキルメルカプタン、ハロゲン炭化水素、アルキルキサントゲンジスルフィド、硫黄等の分子量調節剤等があげられ、これらのうち、臭気及び作業性の面からｎ−ドデシルメルカプタンが好ましい。
【００２４】
安定剤としては、例えば、ペンタンスルホン酸のアルカリ金属塩、オクタンスルホン酸のアルカリ金属塩など炭素数８以下のアルキル鎖を有する脂肪族スルホン酸のアルカリ金属塩、及びこれらを有する化合物、ベンゼンスルホン酸のアルカリ金属塩、トルエンスルホン酸のアルカリ金族塩、ブチルナフタレンスルホン酸のアルカリ金属塩、スチレンスルホン酸塩などの芳香族スルホン酸のアルカリ金属塩、及びこれら芳香族スルホン酸塩を有する化合物（ナフタレンスルホン酸のアルカリ金属塩とホルマリンの縮合物など）、ラウリル硫酸のアルカリ金属塩などのアルキル硫酸エステル塩、ポリオキシエチレンラウリルエーテル硫酸のアルカリ金属塩などのポリオキシエチレンアルキルエーテル硫酸エステルアルカリ金属塩、不飽和結合を有するスルホン酸のアルカリ金属塩とそれと共重合可能な単量体との各種共重合体等があげられる。ここに、不飽和結合を有するスルホン酸のアルカリ金属塩としては、例えば、ビニルスルホン酸のアルカリ金属塩、アリルスルホン酸のアルカリ金属塩、メタリルスルホン酸のアルカリ金属塩、イソプレンスルホン酸のアルカリ金属塩、スチレンスルホン酸のアルカリ金属塩等があげられ、それと共重合可能な単量体としてはアクリル酸、メタクリル酸、フマル酸、マレイン酸、メチルメタクリレート等があげられる。アルカリ金属塩としてはリチウム、ナトリウム、カリウム、セシウム等があげられる。これらは、１種類でも良く、２種類以上含んでいても良い。なかでも重合時のラテックス安定性の面からナフタレンスルホン酸とホルムアルデヒドの縮合物、又はスチレンスルホン酸塩とメタクリル酸の共重合体が好ましい。安定剤の含有量は特に限定するものではない。
【００２５】
重合温度は特に限定するものではないが、一般的に１０〜５０℃の範囲で行なう。
【００２６】
重合停止剤としては、通常用いられる停止剤であれば特に限定するものでなく、例えば、フェノチアジン、２，６−ｔ−ブチル−４−メチルフェノール、ヒドロキシルアミン等が使用できる。
【００２７】
また、ラテックスの安定性を更に良好にするため、重合中、重合終了後に上記の乳化剤のうち１種類以上を添加しても良い。
【００２８】
本発明のクロロプレンラテックスは、単独でも接着剤として使用可能であるが、以下に掲げる粘着付与樹脂、架橋剤、増粘剤等を含有した接着剤組成物とすることでさらに接着物性が向上する。
【００２９】
粘着付与樹脂としては特に限定するものではなく、例えば、フェノール系樹脂、テルペン系樹脂、ロジン誘導体樹脂、石油系炭化水素等があげられ、例えば、重合ロジン、ロジン変性樹脂、ロジン変性フェノール樹脂、ロジンエステル、アルキルフェノール樹脂、テルペン樹脂、テルペンフェノール、水添ロジン、水添ロジンのペンタエリスリトールエステル、石油樹脂、クマロン樹脂等が使用される。
【００３０】
架橋剤としては、例えば、ポリイソシアネート化合物、エポキシ樹脂、ポリアジリジン化合物、ポリオキサゾリン化合物等、クロロプレンラテックスに均一に混合できる多官能性化合物であれば何ら制限はなく使用できる、また、酸化マグネシウム、酸化カルシウム、酸化亜鉛等の金属酸化物を用いてイオン架橋による強度向上が可能である。
【００３１】
クロロプレンラテックスを主成分とする接着剤の粘度は、各種増粘剤、例えば、ポリアルキレンオキサイド、ポリビニルアルコール、疎水化セルロース、会合型ノニオン界面活性剤等の水溶性ポリマー、及びカルボキシル基含有ポリマーから構成されるアルカリ可溶型の増粘剤、ヘクトライト等のシリケート化合物等の配合により所望の粘度に調整できる。
【００３２】
クロロプレンラテックスを含有する接着剤組成物は、その他必要に応じて、例えば、老化防止剤、防腐剤、凍結防止剤、造膜助剤、可塑剤、クレー、ｐＨ調節剤等の添加剤を含有したものでも良い。
【実施例】
【００３３】
以下、本発明を実施例によって具体的に説明するが、本発明はこれらの実施例のみに限定されるものではない。接着剤配合物の接着強度は以下の方法で測定した。
【００３４】
＜接着強度＞
９号帆布２枚（約１５０ｍｍ×６０ｍｍ）それぞれの片面に下塗りとして刷毛で接着剤組成物を約２５０ｇ／ｍ２塗布し、８０℃で５分乾燥後、本塗りとして、接着剤組成物を刷毛で１１０ｇ／ｍ２塗布し、所定の温度および時間にて乾燥し、ハンドローラーを用いて圧着。１５０ｍｍ×２５ｍｍのサイズに切り出したものを測定用の試験片とした。接着強度の測定はテンシロン型引っ張り試験機を用いて２３℃の雰囲気下にて１００ｍｍ／ｍｉｎの剥離速度で１８０°方向の引っ張りにて行った。本塗り条件は、好条件として８０℃で５分乾燥。悪条件として、室温で３０分もしくは９０分乾燥させた。接着強度の測定は圧着してから２０分後に実施した。
【００３５】
実施例１
表１で示した割合のクロロプレン、メタクリル酸、ｎ−ドデシルメルカプタン、分岐アルキルジフェニルエーテルジスルホン酸ナトリウム（商品名：パイオニンＡ−４３−Ｈ、竹本油脂（株）製）、ナフタレンスルホン酸ナトリウムとホルムアルデヒドの縮合物（商品名：デモールＮ、花王（株））、ハイドロサルファイトナトリウム、及び純水を攪拌機付き１０Ｌオートクレーブ中４０℃で重合を行った。重合は窒素雰囲気下で０．３５重量％の過硫酸カリウム水溶液を連続的に滴下して行い、重合転化率が９０％となった時点で重合停止剤として２，６−ターシャリーブチル−４−メチルフェノール０．０５重量部を添加し重合を停止した。その後、減圧下で未反応単量体の除去及び濃縮によりラテックスの固形分を５５％に調整し、ラテックスＡを得た。
【００３６】
【表１】
2020117656.tif 000002
【００３７】
ラテックスＡに対し、樹脂エマルジョン、金属酸化物、増粘剤を配合して接着剤組成物を作製し、接着強度を測定した。配合を表２に、結果を表３に示す。表３の結果より接着強度は安定して良好な値であった。
【００３８】
【表２】
2020117656.tif 000003
【００３９】
【表３】
2020117656.tif 000004
【００４０】
実施例２
使用する分岐アルキルジフェニルエーテルジスルホン酸ナトリウムを表１に示す量に変更した以外は、実施例１に従って重合を実施してラテックスＢを得て、接着強度の測定を行った。結果を表３に示す。表３の結果より、接着硬度は安定して良好な値であった。
【００４１】
比較例１
分岐アルキルジフェニルエーテルジスルホン酸ナトリウムの代わりに直鎖アルキルジフェニルエーテルジスルホン酸ナトリウム（商品名：ぺレックスＳＳ−Ｈ、花王（株））を用いた以外は実施例１に従って重合を実施してラテックスＣを得て、接着強度の測定を行った。結果を表３に示す。接着強度はラッテクスＡおよびＢよりも低く、乾燥時間が長くなると更に大きく低下した。
【００４２】
比較例２
使用する直鎖アルキルジフェニルエーテルジスルホン酸ナトリウムを表１に示す量に変更した以外は実施例１に従って重合を実施してラテックスＤを得て、接着強度の測定を行った。結果を表３に示す。接着強度はラッテクスＡおよびＢよりも低く、乾燥時間が長くなると更に大きく低下した。
【産業上の利用可能性】
【００４３】
本発明のクロロプレンラテックスは、地球環境や作業者の健康に悪影響を与え、時には作業場の火災等を引き起こす危険性を有している溶剤を使用しない脱溶剤系接着剤として広範囲に使用されることが期待される。